(57)【特許請求の範囲】
【請求項１】
下記一般式（IX）で表される化合物であることを特徴とする発光素子材料。
【化１】
0004116225.tif 000062
（式中、Ｒ1、Ｒ2、Ｒ91は、それぞれ水素原子、脂肪族炭化水素基、アリール基、またはヘテロ環基を表す。Ｒ92、Ｒ93、Ｒ94、Ｒ95、Ｒ96、Ｒ97およびＲ98は水素原子または置換基を表す。）
【請求項２】
下記一般式（Ｘ）で表される化合物。
【化２】
0004116225.tif 000063
（式中、Ｒ1、Ｒ2、Ｒ101は、それぞれ水素原子、脂肪族炭化水素基、アリール基、またはヘテロ環基をあらわす。Ｒ102、Ｒ103、Ｒ104、Ｒ105、Ｒ106およびＲ107は水素原子または置換基を表す。）
【請求項３】
下記一般式（Ｘ）で表される化合物であることを特徴とする発光素子材料。
【化３】
0004116225.tif 000064
（式中、Ｒ1、Ｒ2、Ｒ101は、それぞれ水素原子、脂肪族炭化水素基、アリール基、またはヘテロ環基をあらわす。Ｒ102、Ｒ103、Ｒ104、Ｒ105、Ｒ106およびＲ107は水素原子または置換基を表す。）
【請求項４】
下記一般式（XI）で表される化合物。
【化４】
0004116225.tif 000065
（式中、Ｒ1、Ｒ2、Ｒ111は、それぞれ水素原子、脂肪族炭化水素基、アリール基、またはヘテロ環基をあらわす。Ｒ112、Ｒ113、Ｒ114、Ｒ115、Ｒ116およびＲ117は水素原子または置換基を表す。）
【請求項５】
下記一般式（XI）で表される化合物であることを特徴とする発光素子材料。
【化５】
0004116225.tif 000066
（式中、Ｒ1、Ｒ2、Ｒ111は、それぞれ水素原子、脂肪族炭化水素基、アリール基、またはヘテロ環基をあらわす。Ｒ112、Ｒ113、Ｒ114、Ｒ115、Ｒ116およびＲ117は水素原子または置換基を表す。）
【請求項６】
一対の電極間に発光層もしくは発光層を含む複数の有機化合物薄層を形成した発光素子において、少なくとも一層が請求項１〜５に記載の一般式（IX）、（X）または（XI）で表される化合物の少なくとも一種を含有する層であることを特徴とする発光素子。
【請求項７】
一対の電極間に発光層もしくは発光層を含む複数の有機化合物薄層を形成した発光素子において、少なくとも一層が請求項１〜５に記載の一般式（IX）、（X）または（XI）で表される化合物の少なくとも一種をポリマー中に分散した層であることを特徴とする発光素子。
【発明の詳細な説明】
【０００１】
【発明の属する技術分野】
本発明は、フィルター用染料、色変換フィルター、写真感光材料染料、増感色素、パルプ染色用染料、レーザー色素、医療診断用蛍光薬剤、発光素子用材料等として用いるに適した化合物および、それらを用いた発光素子に関するものである。
【０００２】
【従来の技術】
有機電界発光（EL）素子は、固体発光型の安価な大面積フルカラー表示素子としての用途が有望視され、多くの開発が行われている。一般に発光素子は、発光層及び該層を挟んだ一対の対向電極から構成されている。両電極間に電界が印加されると、陰極から電子が注入され、陽極から正孔が注入される。更に、この電子と正孔が発光層において再結合し、励起状態が生成する。この励起状態が基底状態に戻る際、エネルギーを光として放出することで発光が得られる。
【０００３】
従来の発光素子は、駆動電圧が高く、発光輝度や発光効率も低かった。また、特性劣化も著しく、実用化には至ってなかった。近年、１０Ｖ以下の低電圧で発光する高い量子効率を持った有機化合物を含有した薄膜を積層した発光素子が報告され（アプライド  フィジックス  レターズ、５１巻、９１３頁、１９８７年）、関心を集めている。この素子は、金属キレート錯体を電子輸送兼発光材料として用い、正孔輸送材料（アミン化合物）と積層させることにより、高輝度の緑色発光を得ており、６〜７Ｖの直流電圧で、輝度は数１０００ｃｄ／ｍ2に達している。しかしながら実用的な素子を考えた場合、更なる高輝度化、高効率発光素子の開発が望まれている。また、フルカラーディスプレイ、光源としての利用を考えた場合、実用上は三原色あるいは白色を出す必要がある。上記の素子は発光材料として８−キノリノールのＡ１錯体（Ａｌｑ）を用いており、発光色は緑色であり、他の発光色の発光素子の開発が望まれている。これまで緑色以外に発光する発光材料が種々開発されているものの、発光輝度、発光効率が低い、耐久性が低いなどの問題があった。
【０００４】
また、色純度が良好で発光効率が高い従来の素子は電荷輸送材料中に蛍光性色素を微量ドープしたものであり、製造上、素子特性の再現性に問題があることや、色素の耐久性が低いために長時間使用した場合に輝度の低下、色変化が起こるなどの問題があった。これを解決する手段として電荷輸送機能と発光機能を兼ね備えた材料の開発が望まれているが、これまで開発された材料では蛍光性色素を高濃度で用いると、会合等により輝度が低下する等の問題があった。
【０００５】
一方、有機発光素子において高輝度発光を実現しているものは有機物質を真空蒸着によって積層している素子であるが、製造工程の簡略化、加工性、大面積化等の観点から塗布方式による素子作製が望ましい。しかしながら、従来の塗布方式で作製した素子では発光輝度、発光効率の点で蒸着方式で作製した素子に劣っており、高輝度、高効率発光化が大きな課題となっていた。
【０００６】
また、近年、フィルター用染料、色変換フィルター、写真感光材料染料、増感色素、パルプ染色用染料、レーザー色素、医療診断用蛍光薬剤、有機発光素子材料等に蛍光を有する物質が種々用いられ、その需要が高まっているが、青色の色純度が高く、且つ蛍光強度の強い化合物はあまりなく、新たな材料開発が望まれていた。
【０００７】
【発明が解決しようとする課題】
本発明の第一の目的は、低電圧駆動で高輝度、高効率の発光が可能で、繰り返し使用時での安定性の優れた発光素子材料および発光素子の提供にある。
本発明の第二の目的は、色純度に優れた発光素子、およびそれを可能にする発光素子材料の提供にある。
本発明の第三の目的は、蛍光強度の強い、青色蛍光発光を示す化合物を提供することにある。
【０００８】
【課題を解決するための手段】
この課題は下記手段によって達成された。
【０００９】
〔１〕下記一般式（Ｉ）で表される化合物であることを特徴とする発光素子材料。
【００１０】
【化１６】
0004116225.tif 000002
【００１１】
（式中、Ｒ1およびＲ2は、それぞれ水素原子、脂肪族炭化水素基、アリール基またはヘテロ環基を表す。Ｚ1はヘテロ環を形成するのに必要な原子群を表す。Ｌは連結基を表す。ＸはＯ、Ｓ、Se、TeまたはＮ−Ｒ（Ｒは水素原子、脂肪族炭化水素基、アリール基またはヘテロ環基を表す。）を表す。）
〔２〕下記一般式（II）で表される化合物であることを特徴とする発光素子材料。
【００１２】
【化１７】
0004116225.tif 000003
【００１３】
（式中、Ｒ1およびＲ2は、それぞれ水素原子、脂肪族炭化水素基、アリール基またはヘテロ環基を表す。Ｚ2は芳香族ヘテロ環を形成するのに必要な原子群を表す。Ｌは連結基を表す。ＸはＯ、Ｓ、Se、TeまたはＮ−Ｒ（Ｒは水素原子、脂肪族炭化水素基、アリール基またはヘテロ環基を表す。）を表す。）
〔３〕下記一般式（III)で表される化合物であることを特徴とする発光素子材料。
【００１４】
【化１８】
0004116225.tif 000004
【００１５】
（式中、Ｒ1およびＲ2は、それぞれ水素原子、脂肪族炭化水素基、アリール基またはヘテロ環基を表す。Ｚ3は含窒素芳香族ヘテロ環を形成するのに必要な原子群を表す。Ｌは連結基を表す。ＸはＯ、Ｓ、Se、TeまたはＮ−Ｒ（Ｒは水素原子、脂肪族炭化水素基、アリール基またはヘテロ環基を表す。）を表す。）〔４〕下記一般式（IV）で表される化合物であることを特徴とする発光素子材料。
【００１６】
【化１９】
0004116225.tif 000005
【００１７】
（式中、Ｒ1およびＲ2は、それぞれ水素原子、脂肪族炭化水素基、アリール基またはヘテロ環基を表す。Ｚ4は６員環の含窒素芳香族ヘテロ環を形成するのに必要な原子群を表す。Ｌは連結基を表す。ＸはＯ、Ｓ、Se、TeまたはＮ−Ｒ（Ｒは水素原子、脂肪族炭化水素基、アリール基またはヘテロ環基を表す。）を表す。）
〔５〕下記一般式（Ｖ）で表される化合物であることを特徴とする発光素子材料。
【００１８】
【化２０】
0004116225.tif 000006
【００１９】
（式中、Ｒ1およびＲ2は、それぞれ水素原子、脂肪族炭化水素基、アリール基またはヘテロ環基を表す。Ｚ5は６員環の含窒素芳香族ヘテロ環を形成するのに必要な原子群を表す。Ｌは連結基を表す。Ｘ5はＯ、ＳまたはＮ−Ｒ（Ｒは水素原子、脂肪族炭化水素基、アリール基またはヘテロ環基を表す。）を表す。）〔６〕下記一般式（VI）で表される化合物であることを特徴とする発光素子材料。
【００２０】
【化２１】
0004116225.tif 000007
【００２１】
（式中、Ｒ1、Ｒ2およびＲ61は、それぞれ水素原子、脂肪族炭化水素基、アリール基またはヘテロ環基を表す。Ｚ6は６員環の含窒素芳香族ヘテロ環を形成するのに必要な原子群を表す。Ｌは連結基を表す。）
〔７〕下記一般式（VII)で表される化合物であることを特徴とする発光素子材料。
【００２２】
【化２２】
0004116225.tif 000008
【００２３】
（式中、Ｒ1、Ｒ2およびＲ71は、それぞれ水素原子、脂肪族炭化水素基、アリール基またはヘテロ環基を表す。Ｚ7は６員環の含窒素芳香族ヘテロ環を形成するのに必要な原子群を表す。Ａｒ7はアリーレンまたは二価の芳香族へテロ環を表す。）
〔８〕下記一般式（VIII) で表される化合物。
【００２４】
【化２３】
0004116225.tif 000009
【００２５】
（式中、Ｒ1、Ｒ2、Ｒ81は、それぞれ水素原子、脂肪族炭化水素基、アリール基、またはヘテロ環基を表す。Ｒ82、Ｒ83およびＲ84は水素原子または置換基を表す。Ａｒ8はアリーレンまたは二価の芳香族へテロ環を表す。）
〔９〕下記一般式(VIII)で表される化合物であることを特徴とする発光素子材料。
【００２６】
【化２４】
0004116225.tif 000010
【００２７】
（式中、Ｒ1、Ｒ2、Ｒ81は、それぞれ水素原子、脂肪族炭化水素基、アリール基、またはヘテロ環基を表す。Ｒ82、Ｒ83およびＲ84は水素原子または置換基を表す。Ａｒ8はアリーレンまたは二価の芳香族へテロ環を表す。）
〔１０〕下記一般式（IX）で表される化合物。
【００２８】
【化２５】
0004116225.tif 000011
【００２９】
（式中、Ｒ1、Ｒ2、Ｒ91は、それぞれ水素原子、脂肪族炭化水素基、アリール基、またはヘテロ環基を表す。Ｒ92、Ｒ93、Ｒ94、Ｒ95、Ｒ96、Ｒ97およびＲ98は水素原子または置換基を表す。）
〔１１〕下記一般式（IX）で表される化合物であることを特徴とする発光素子材料。
【００３０】
【化２６】
0004116225.tif 000012
【００３１】
（式中、Ｒ1、Ｒ2、Ｒ91は、それぞれ水素原子、脂肪族炭化水素基、アリール基、またはヘテロ環基を表す。Ｒ92、Ｒ93、Ｒ94、Ｒ95、Ｒ96、Ｒ97およびＲ98は水素原子または置換基を表す。）
〔１２〕下記一般式（Ｘ）で表される化合物。
【００３２】
【化２７】
0004116225.tif 000013
【００３３】
（式中、Ｒ1、Ｒ2、Ｒ101は、それぞれ水素原子、脂肪族炭化水素基、アリール基、またはヘテロ環基をあらわす。Ｒ102、Ｒ103、Ｒ104、Ｒ105、Ｒ106およびＲ107は水素原子または置換基を表す。）
〔１３〕下記一般式（Ｘ）で表される化合物であることを特徴とする発光素子材料。
【００３４】
【化２８】
0004116225.tif 000014
【００３５】
（式中、Ｒ1、Ｒ2、Ｒ101は、それぞれ水素原子、脂肪族炭化水素基、アリール基、またはヘテロ環基をあらわす。Ｒ102、Ｒ103、Ｒ104、Ｒ105、Ｒ106およびＲ107は水素原子または置換基を表す。）
〔１４〕下記一般式（XI）で表される化合物。
【００３６】
【化２９】
0004116225.tif 000015
【００３７】
（式中、Ｒ1、Ｒ2、Ｒ111は、それぞれ水素原子、脂肪族炭化水素基、アリール基、またはヘテロ環基をあらわす。Ｒ112、Ｒ113、Ｒ114、Ｒ115、Ｒ116およびＲ117は水素原子または置換基を表す。）
〔１５〕下記一般式（XI）で表される化合物であることを特徴とする発光素子材料。
【００３８】
【化３０】
0004116225.tif 000016
【００３９】
（式中、Ｒ1、Ｒ2、Ｒ111は、それぞれ水素原子、脂肪族炭化水素基、アリール基、またはヘテロ環基をあらわす。Ｒ112、Ｒ113、Ｒ114、Ｒ115、Ｒ116およびＲ117は水素原子または置換基を表す。）
【００４０】
〔１６〕一対の電極間に発光層もしくは発光層を含む複数の有機化合物薄層を形成した発光素子において、少なくとも一層が〔１〕〜〔１５〕に記載の一般式（Ｉ）〜（XI）で表される化合物の、少なくとも一種を含有する層であることを特徴とする発光素子。
〔１７〕一対の電極間に発光層もしくは発光層を含む複数の有機化合物薄層を形成した発光素子において、少なくとも一層が〔１〕〜〔１５〕に記載の一般式（Ｉ）〜（XI）で表される化合物の、少なくとも一種をポリマー中に分散した層であることを特徴とする発光素子。
【００４１】
【発明の実施の形態】
以下、本発明について詳細に説明する。
まず、本発明の一般式（Ｉ）で表される化合物について説明する。
Ｒ1およびＲ2は、同一でも異なっていてもよく、水素原子、脂肪族炭化水素基、アリール基、またはヘテロ環基を表す。また、可能な場合はＲ1とＲ2、Ｒ1とＬ、Ｒ2とＬはそれぞれ互いに連結して環を形成しても良い。
【００４２】
Ｒ1およびＲ2で表される脂肪族炭化水素基は、直鎖、分岐または環状のアルキル基（好ましくは炭素数１〜３０、より好ましくは炭素数１〜２０、更に好ましくは炭素数１〜１２であり、例えば、メチル、エチル、ｉｓｏ−プロピル、ｎ−ブチル、ｔｅｒｔ−ブチル、ｎ−オクチル、ｎ−デシル、ｎ−ヘキサデシル、シクロプロピル、シクロペンチル、シクロヘキシルなどが挙げられる。）、アルケニル基（好ましくは炭素数２〜３０、より好ましくは炭素数２〜２０、更に好ましくは炭素数２〜１２であり、例えば、ビニル、アリル、２−ブテニル、３−ペンテニル等が挙げられる。）、アルキニル基（好ましくは炭素数２〜３０、より好ましくは炭素数２〜２０、更に好ましくは炭素数２〜１２であり、例えばプロパルギル、３−ペンチニルなどが挙げられる。）であり、好ましくはアルキル基、アルケニル基であり、より好ましくはメチル基、エチル基、プロピル基、ブチル基、アリル基、Ｒ1、Ｒ2がＬと結合して縮合環（例えばユロリジン環等）を形成したものである。
【００４３】
Ｒ1およびＲ2で表されるアリール基としては好ましくは炭素数６〜３０の単環〜四環のアリール基（例えばフェニル、ナフチル、アントリル、フェナントリル、ピレニル等が挙げられる。）であり、より好ましくは炭素数６〜２０のフェニル基または炭素数１０〜２４のナフチル基であり、更に好ましくは炭素数６〜１２のフェニル基または炭素数１０〜１６のナフチル基である。
【００４４】
Ｒ1およびＲ2で表されるヘテロ環基は、Ｎ、ＯまたはＳ原子を少なくとも一つ含む３ないし１０員環の飽和もしくは不飽和のヘテロ環基であり、これらは単環であっても良いし、更に他の環と縮合環を形成していても良い。
ヘテロ環基として好ましくは、窒素原子、酸素原子、硫黄原子またはセレン原子を少なくとも一つ含む３ないし１０員環のへテロ環基であり、より好ましくは５ないし６員環の芳香族へテロ環基であり、更に好ましくは、Ｎ原子またはＳ原子を含む５ないし６員環の芳香族へテロ環基である。
ヘテロ環としては、例えばピロリジン、ピペリジン、ピペラジン、モルフォリン、チオフェン、セレノフェン、フラン、ピロール、イミダゾール、ピラゾール、ピリジン、ピラジン、ピリダジン、ピリミジン、トリアゾール、トリアジン、インドール、インダゾール、プリン、チアゾリン、チアゾール、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン、フェナントロリン、フェナジン、テトラゾール、ベンゾイミダゾール、ベンゾオキサゾール、ベンゾチアゾール、ベンゾトリアゾール、テトラザインデン、カルバゾール、アゼピン、ジベンゾアゼピン、トリベンゾアゼピン等が挙げられる。ヘテロ環として好ましくは、チオフェン、トリアゾール、オキサゾール、ピリジン、トリアジン、キノリンであり、より好ましくはチオフェン、ピリジン、トリアジン、キノリンである。更に好ましくはチオフェンである。
【００４５】
Ｒ1、Ｒ2で表される脂肪族炭化水素基、アリール基およびヘテロ環基は置換基を有していてもよく、置換基としては、例えばアルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシル等が挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニル等が挙げられる。）、アルキニル基（好ましくは炭素数２〜２０、より好ましくは炭素数２〜１２、特に好ましくは炭素数２〜８であり、例えばプロパルギル、３−ペンチニル等が挙げられる。）、アリール基（好ましくは炭素数６〜３０、より好ましくは炭素数６〜２０、特に好ましくは炭素数６〜１２であり、例えばフェニル、ｐ−メチルフェニル、ナフチル等が挙げられる。）、アミノ基（好ましくは炭素数０〜２０、より好ましくは炭素数０〜１２、特に好ましくは炭素数０〜６であり、例えばアミノ、メチルアミノ、ジメチルアミノ、ジエチルアミノ、ジフェニルアミノ、ジベンジルアミノ等が挙げられる。）、アルコキシ基（好ましくは炭素数１〜２０、より好ましくは炭素数１〜１２、特に好ましくは炭素数１〜８であり、例えばメトキシ、エトキシ、ブトキシ等が挙げられる。）、アリールオキシ基（好ましくは炭素数６〜２０、より好ましくは炭素数６〜１６、特に好ましくは炭素数６〜１２であり、例えばフェニルオキシ、２−ナフチルオキシ等が挙げられる。）、アシル基（好ましくは炭素数１〜２０、より好ましくは炭素数１〜１６、特に好ましくは炭素数１〜１２であり、例えばアセチル、ベンゾイル、ホルミル、ピバロイル等が挙げられる。）、アルコキシカルボニル基（好ましくは炭素数２〜２０、より好ましくは炭素数２〜１６、特に好ましくは炭素数２〜１２であり、例えばメトキシカルボニル、エトキシカルボニル等が挙げられる。）、アリールオキシカルボニル基（好ましくは炭素数７〜２０、より好ましくは炭素数７〜１６、特に好ましくは炭素数７〜１０であり、例えばフェニルオキシカルボニルなどが挙げられる。）、アシルオキシ基（好ましくは炭素数２〜２０、より好ましくは炭素数２〜１６、特に好ましくは炭素数２〜１０であり、例えばアセトキシ、ベンゾイルオキシ等が挙げられる。）、アシルアミノ基（好ましくは炭素数２〜２０、より好ましくは炭素数２〜１６、特に好ましくは炭素数２〜１０であり、例えばアセチルアミノ、ベンゾイルアミノ等が挙げられる。）、アルコキシカルボニルアミノ基（好ましくは炭素数２〜２０、より好ましくは炭素数２〜１６、特に好ましくは炭素数２〜１２であり、例えばメトキシカルボニルアミノ等が挙げられる。）、アリールオキシカルボニルアミノ基（好ましくは炭素数７〜２０、より好ましくは炭素数７〜１６、特に好ましくは炭素数７〜１２であり、例えばフェニルオキシカルボニルアミノ等が挙げられる。）、スルホニルアミノ基（好ましくは炭素数１〜２０、より好ましくは炭素数１〜１６、特に好ましくは炭素数１〜１���であり、例えばメタンスルホニルアミノ、ベンゼンスルホニルアミノ等が挙げられる。）、スルファモイル基（好ましくは炭素数０〜２０、より好ましくは炭素数０〜１６、特に好ましくは炭素数０〜１２であり、例えばスルファモイル、メチルスルファモイル、ジメチルスルファモイル、フェニルスルファモイル等が挙げられる。）、カルバモイル基（好ましくは炭素数１〜２０、より好ましくは炭素数１〜１６、特に好ましくは炭素数１〜１２であり、例えばカルバモイル、メチルカルバモイル、ジエチルカルバモイル、フェニルカルバモイル等が挙げられる。）、アルキルチオ基（好ましくは炭素数１〜２０、より好ましくは炭素数１〜１６、特に好ましくは炭素数１〜１２であり、例えばメチルチオ、エチルチオ等が挙げられる。）、アリールチオ基（好ましくは炭素数６〜２０、より好ましくは炭素数６〜１６、特に好ましくは炭素数６〜１２であり、例えばフェニルチオ等が挙げられる。）、スルホニル基（好ましくは炭素数１〜２０、より好ましくは炭素数１〜１６、特に好ましくは炭素数１〜１２であり、例えばメシル、トシル等が挙げられる。）、スルフィニル基（好ましくは炭素数１〜２０、より好ましくは炭素数１〜１６、特に好ましくは炭素数１〜１２であり、例えばメタンスルフィニル、ベンゼンスルフィニル等が挙げられる。）、ウレイド基（好ましくは炭素数１〜２０、より好ましくは炭素数１〜１６、特に好ましくは炭素数１〜１２であり、例えばウレイド、メチルウレイド、フェニルウレイド等が挙げられる。）、リン酸アミド基（好ましくは炭素数１〜２０、より好ましくは炭素数１〜１６、特に好ましくは炭素数１〜１２であり、例えばジエチルリン酸アミド、フェニルリン酸アミド等が挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子を含むものであり具体的には例えばイミダゾリル、ピリジル、キノリル、フリル、チエニル、ピペリジル、モルホリノ、ベンゾオキサゾリル、ベンゾイミダゾリル、ベンゾチアゾリル、カルバゾリル等が挙げられる。）、シリル基（好ましくは炭素数３〜４０、より好ましくは炭素数３〜３０、特に好ましくは炭素数３〜２４であり、例えばトリメチルシリル、トリフェニルシリル等が挙げられる。）等が挙げられる。これらの置換基は更に置換されても良い。また置換基が二つ以上ある場合は、同一でも異なっていても良い。また、可能な場合には互いに連結して環を形成していても良い。
【００４６】
Ｒ1、Ｒ2として好ましくは水素原子、アルキル基、アリール基、芳香族へテロ環基である。電荷輸送材料兼発光材料（非ドープ型）として用いる場合、Ｒ1、Ｒ2として好ましくはアリール基、芳香族へテロ環基であり、より好ましくはアリール基（好ましくは炭素数６〜３０の単環または二環のアリール基であり、より好ましくは炭素数６〜２０のフェニル基、更に好ましくは炭素数６〜１２のフェニル基である。）であり、ドープ型発光材料として用いる場合、Ｒ1、Ｒ2として好ましくは水素原子、アルキル基、Ｌと連結して環を形成するアルキレン基であり、より好ましくはアルキル基、Ｌと連結して環を形成するアルキレン基であり、更に好ましくは炭素数１〜８のアルキル基、Ｌと連結して6員環を形成するアルキレン基であり、特に好ましくはメチル基、エチル基、Ｌと連結して６員環を形成するアルキレン基（トリメチレン基、３，３−ジメチルトリメチレン基）である。
【００４７】
ＸはＯ、Ｓ、Ｓｅ、ＴｅまたはＮ−Ｒを表す。Ｒは水素原子、脂肪族炭化水素基、アリール基またはヘテロ環基を表す。
Ｒで表される脂肪族炭化水素基として好ましくは、アルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシル等が挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニル等が挙げられる。）、アルキニル基（好ましくは炭素数２〜２０、より好ましくは炭素数２〜１２、特に好ましくは炭素数２〜８であり、例えばプロパルギル、３−ペンチニル等が挙げられる。）であり、より好ましくはアルキル基である。
【００４８】
Ｒで表されるアリール基として好ましくは炭素数６〜３０、より好ましくは炭素数６〜２０、特に好ましくは炭素数６〜１２であり、例えばフェニル、２−メチルフェニル、３−メチルフェニル、４−メチルフェニル、４−メトキシフェニル、３−トリフルオロメチルフェニル、２−フェニルフェニル、ペンタフルオロフェニル、１−ナフチル、２−ナフチル等が挙げられ、好ましくはフェニル、２−メチルフェニル、２−フェニルフェニルである。
Ｒで表されるヘテロ環基は、単環または縮環のヘテロ環基（好ましくは炭素数１〜２０、より好ましくは炭素数１〜１２、更に好ましくは炭素数２〜１０のヘテロ環基）であり、好ましくは窒素原子、酸素原子、硫黄原子、セレン原子の少なくとも一つを含む芳香族へテロ環基である。Ｒで表されるヘテロ環基の具体例としては、例えばピロリジン、ピペリジン、ピペラジン、モルフォリン、チオフェン、セレノフェン、フラン、ピロール、イミダゾール、ピラゾール、ピリジン、ピラジン、ピリダジン、ピリミジン、トリアゾール、トリアジン、インドール、インダゾール、プリン、チアゾリン、チアゾール、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン、フェナントロリン、フェナジン、テトラゾール、ベンゾイミダゾール、ベンゾオキサゾール、ベンゾチアゾール、ベンゾトリアゾール、テトラザインデン、カルバゾール等が挙げられ、好ましくは、フラン、チオフェン、ピリジン、ピラジン、ピリミジン、ピリダジン、トリアジン、キノリン、フタラジン、ナフチリジン、キノキサリン、キナゾリンであり、より好ましくはフラン、チオフェン、ピリジン、キノリンである。
【００４９】
Ｒで表される脂肪族炭化水素基、アリール基、ヘテロ環基は置換基を有していてもよく、置換基としては一般式（Ｉ）におけるＲ1、Ｒ2で表される基の置換基として挙げたものが適用でき、また好ましい置換基も同様である。
Ｒとして好ましくはアルキル基、アリール基、芳香族へテロ環基であり、より好ましくはアリール基、芳香族へテロ環基であり、更に好ましくはアリール基である。
【００５０】
Ｘとして好ましくはＯ、Ｓ、Ｎ−Ｒであり、より好ましくはＯ、Ｎ−Ｒであり、更に好ましくはＮ−Ｒであり、特に好ましくはＮ−Ａｒ（Ａｒはアリール基であり、より好ましくは炭素数６〜３０、更に好ましくは炭素数６〜２０、特に好ましくは炭素数６〜１２のアリール基である。）である。
【００５１】
Ｌは連結基を表す。Ｌで表される連結基として好ましくは、単結合、Ｃ、Ｎ、Ｏ、Ｓ、Ｓｅ、Ｔｅ、Ｓｉ、Ｇｅなどで形成される連結基であり、より好ましくは単結合、アルキレン、アルケニレン、アルキニレン、アリーレン、二価のヘテロ環（好ましくは芳香族へテロ環であり、より好ましくはアゾール、チオフェン、フラン環から形成される芳香族へテロ環などである。）およびＮとこれらの組み合わせから成る基であり、さらに好ましくはアリーレン、二価の芳香族へテロ環およびＮとこれらの組み合わせから成る基である。
【００５２】
Ｌで表される連結基の具体例としては、単結合の他、例えば以下のものが挙げられる。
【００５３】
【化３１】
0004116225.tif 000017
【００５４】
【化３２】
0004116225.tif 000018
【００５５】
【化３３】
0004116225.tif 000019
【００５６】
【化３４】
0004116225.tif 000020
【００５７】
Ｌで表される連結基は置換基を有していてもよく、置換基としては例えばＲ1、Ｒ2で表される基の置換基として挙げたものが適用できる。Ｌの置換基として好ましくはアルキル基、アルケニル基、アルキニル基、アリール基、アルコキシ基、アリールオキシ基、アシル基、ハロゲン原子、シアノ基、ヘテロ環基、シリル基であり、より好ましくはアルキル基、アルケニル基、アルキニル基、アリール基、アルコキシ基、アリールオキシ基、ハロゲン原子、シアノ基、芳香族へテロ環基であり、更に好ましくはアルキル基、アリール基、芳香族へテロ環基である。
【００５８】
Ｚ1はヘテロ環を形成するに必要な原子群を表す。Ｚ1で形成されるヘテロ環として好ましくは芳香族へテロ環であり、より好ましくは含窒素芳香族へテロ環であり、特に好ましくは６員の含窒素芳香族へテロ環である。
Ｚ1で形成されるヘテロ環としては、例えばピラゾリン環、ピロール環、フラン環、チオフェン環、セレノフェン環、テルロフェン環、イミダゾリン環、イミダゾール環、チアゾール環、イソチアゾール環、オキサゾリン環、オキサゾール環、イソオキサゾール環、セレナゾール環、チアジアゾール環、オキサジアゾール環、セレナジアゾール環、ピリジン環、ピラゾール環、ピラジン環、ピリミジン環、ピリダジン環、トリアジン環、ジチイン環、ジヒドロジチイン環等が挙げられ、好ましくはピリジン環、ピラジン環、ピリミジン環、ピリダジン環であり、より好ましくはピリジン環、ピラジン環であり、更に好ましくはピリジン環である。
Ｚ1で形成されるヘテロ環は更に他の環と縮合環を形成してもよく、また置換基を有していても良い。置換基としては例えばＲ1、Ｒ2で表される基の置換基として挙げたものが適用できる。Ｚ1の置換基として好ましくはアルキル基、アルケニル基、アルキニル基、アリール基、アミノ基、アルコキシ基、アリールオキシ基、アシル基、アルコキシカルボニル基、アリールオキシカルボニル基、アシルオキシ基、アシルアミノ基、アルコキシカルボニルアミノ基、アリールオキシカルボニルアミノ基、スルホニルアミノ基、スルファモイル基、カルバモイル基、アルキルチオ基、アリールチオ基、スルホニル基、ハロゲン原子、シアノ基、ヘテロ環基であり、より好ましくはアルキル基、アルケニル基、アリール基、アルコキシ基、アリールオキシ基、ハロゲン原子、シアノ基、ヘテロ環基であり、更に好ましくはアルキル基、アリール基、アルコキシ基、アリールオキシ基、芳香族へテロ環基であり、特に好ましくはアルキル基、アリール基、アルコキシ基、芳香族へテロ環基である。
【００５９】
一般式（Ｉ）で表される化合物のうち、好ましくは下記一般式（II）で表される化合物である。
【００６０】
【化３５】
0004116225.tif 000021
【００６１】
式中、Ｒ1、Ｒ2、Ｘ、Ｌはそれぞれ一般式（Ｉ）におけるそれらと同義であり、また、好ましい範囲も同様である。Ｚ2は芳香族へテロ環を形成するに必要な原子群を表す。
Ｚ2で形成される芳香族へテロ環として好ましくは含窒素芳香族へテロ環であり、更に好ましくは６員の含窒素芳香族へテロ環である。Ｚ2で形成される芳香族へテロ環としては、例えばピロール環、フラン環、チオフェン環、セレノフェン環、テルロフェン環、イミダゾール環、チアゾール環、イソチアゾール環、オキサゾール環、イソオキサゾール環、セレナゾール環、チアジアゾール環、オキサジアゾール環、セレナジアゾール環、ピリジン環、ピラゾール環、ピラジン環、ピリミジン環、ピリダジン環、トリアジン環等が挙げられ、好ましくはピリジン環、ピラジン環、ピリミジン環、ピリダジン環であり、より好ましくはピリジン環、ピラジン環であり、更に好ましくはピリジン環である。
Ｚ2で形成される芳香族へテロ環はさらに他の環と縮合環を形成してもよく、また置換基を有していても良い。置換基としては例えば一般式（Ｉ）におけるＲ1、Ｒ2で表される基の置換基として挙げたものが適用でき、また、好ましい範囲は一般式（Ｉ）におけるＺ1の置換基として挙げたものと同様である。
【００６２】
一般式（Ｉ）で表される化合物のうち、更に好ましくは下記一般式（III)で表される化合物である。
【００６３】
【化３６】
0004116225.tif 000022
【００６４】
式中、Ｒ1、Ｒ2、Ｘ、Ｌはそれぞれ一般式（Ｉ）におけるそれらと同義であり、また、好ましい範囲も同様である。Ｚ3は含窒素芳香族へテロ環を形成するに必要な原子群を表す。
Ｚ3で形成される含窒素芳香族へテロ環として好ましくは６員の含窒素芳香族へテロ環である。Ｚ3で形成される含窒素芳香族へテロ環としては、例えばピロール環、イミダゾール環、チアゾール環、イソチアゾール環、オキサゾール環、イソオキサゾール環、セレナゾール環、チアジアゾール環、オキサジアゾール環、セレナジアゾール環、ピリジン環、ピラゾール環、ピラジン環、ピリミジン環、ピリダジン環、トリアジン環等が挙げられ、好ましくはピリジン環、ピラジン環、ピリミジン環、ピリダジン環であり、より好ましくはピリジン環、ピラジン環であり、更に好ましくはピリジン環である。
Ｚ3で形成される芳香族へテロ環はさらに他の環と縮合環を形成してもよく、また置換基を有していても良い。置換基としては例えば一般式（Ｉ）におけるＲ1、Ｒ2で表される基の置換基として挙げたものが適用でき、また、好ましい範囲は一般式（Ｉ）におけるＺ1の置換基として挙げたものと同様である。
【００６５】
一般式（Ｉ）で表される化合物のうち、更に好ましくは下記一般式（IV）で表される化合物である。
【００６６】
【化３７】
0004116225.tif 000023
【００６７】
式中、Ｒ1、Ｒ2、Ｘ、Ｌはそれぞれ一般式（Ｉ）におけるそれらと同義であり、また、好ましい範囲も同様である。Ｚ4は６員の含窒素芳香族へテロ環を形成するに必要な原子群を表す。
Ｚ4で形成される６員の含窒素芳香族へテロ環としては、例えばピリジン環、ピラジン環、ピリミジン環、ピリダジン環、トリアジン環等が挙げられ、好ましくはピリジン環、ピラジン環、ピリミジン環、ピリダジン環であり、より好ましくはピリジン環、ピラジン環であり、更に好ましくはピリジン環である。
Ｚ4で形成される芳香族へテロ環はさらに他の環と縮合環を形成してもよく、また置換基を有していても良い。置換基としては例えば一般式（Ｉ）におけるＲ1、Ｒ2で表される基の置換基として挙げたものが適用でき、また、好ましい範囲は一般式（Ｉ）におけるＺ1の置換基として挙げたものと同様である。
【００６８】
一般式（Ｉ）で表される化合物のうち、更に好ましくは下記一般式（Ｖ）で表される化合物である。
【００６９】
【化３８】
0004116225.tif 000024
【００７０】
式中、Ｒ1、Ｒ2、Ｌはそれぞれ一般式（Ｉ）におけるそれらと同義であり、また、好ましい範囲も同様である。Ｘ5はＯ、ＳまたはＮ−Ｒを表す。Ｒは一般式（Ｉ）におけるそれと同義であり、また好ましい範囲も同様である。Ｚ5は一般式（IV）におけるＺ4と同義であり、また好ましい範囲も同様である。
【００７１】
一般式（Ｉ）で表される化合物のうち、更に好ましくは下記一般式（VI）で表される化合物である。
【００７２】
【化３９】
0004116225.tif 000025
【００７３】
式中、Ｒ1、Ｒ2、Ｌはそれぞれ一般式（Ｉ）におけるそれらと同義であり、また、好ましい範囲も同様である。Ｒ61は一般式（Ｉ）におけるＲと同義であり、また好ましい範囲も同様である。Ｚ6は一般式（IV）におけるＺ4と同義であり、また好ましい範囲も同様である。
【００７４】
一般式（Ｉ）で表される化合物のうち、更に好ましくは下記一般式（VII)で表される化合物である。
【００７５】
【化４０】
0004116225.tif 000026
【００７６】
式中、Ｒ1、Ｒ2はそれぞれ一般式（Ｉ）におけるそれと同義であり、また好ましい範囲も同様である。Ｚ7は一般式（IV）におけるＺ4と同義であり、また好ましい範囲も同様である。Ｒ71は一般式（Ｉ）におけるＲと同義であり、また好ましい範囲も同様である。Ａｒ7はアリーレンまたは二価の芳香族へテロ環基を表す。Ａｒ7で表されるアリーレンまたは二価の芳香族へテロ環基は置換基を有していてもよく、置換基としては例えばＲ1、Ｒ2で表される基の置換基として挙げたものが適用できる。Ａｒ7の置換基として好ましくはアルキル基、アルケニル基、アルキニル基、アリール基、アルコキシ基、アリールオキシ基、アシル基、ハロゲン原子、シアノ基、ヘテロ環基、シリル基であり、より好ましくはアルキル基、アルケニル基、アルキニル基、アリール基、アルコキシ基、アリールオキシ基、ハロゲン原子、シアノ基、芳香族へテロ環基であり、更に好ましくはアルキル基、アリール基、芳香族へテロ環基である。
【００７７】
一般式（Ｉ）で表される化合物のうち、更に好ましくは下記一般式（VIII) で表される化合物である。
【００７８】
【化４１】
0004116225.tif 000027
【００７９】
式中、Ｒ1、Ｒ2はそれぞれ一般式（Ｉ）におけるそれと同義であり、また好ましい範囲も同様である。Ｒ81は一般式（Ｉ）におけるＲと同義であり、また好ましい範囲も同様である。Ｒ82、Ｒ83、Ｒ84は、それぞれ水素原子、または置換基を表し、置換基としては一般式（Ｉ）におけるＲ1、Ｒ2で表される基の置換基として挙げたものが適用でき、Ｒ82、Ｒ83、Ｒ84として好ましくは、水素原子、アルキル基、アルケニル基、アルキニル基、アリール基、アルコキシ基、アリールオキシ基、アシル基、ハロゲン原子、シアノ基、ヘテロ環基、シリル基であり、より好ましくは水素原子、アルキル基、アルケニル基、アルキニル基、アリール基、アルコキシ基、アリールオキシ基、ハロゲン原子、シアノ基、芳香族へテロ環基であり、更に好ましくは水素原子、アルキル基、アリール基、芳香族へテロ環基であり、特に好ましくは水素原子である。また、可能な場合には置換基同士が連結して環を形成していても良い。Ａｒ8は一般式（VII)におけるＡｒ7と同義であり、また好ましい範囲も同様である。
【００８０】
一般式（Ｉ）で表される化合物のうち、最も好ましくは下記一般式（IX) 、一般式（Ｘ）および一般式（XI）で表される化合物である。
【００８１】
【化４２】
0004116225.tif 000028
【００８２】
【化４３】
0004116225.tif 000029
【００８３】
【化４４】
0004116225.tif 000030
【００８４】
一般式（IX）中、Ｒ1、Ｒ2はそれぞれ一般式（Ｉ）におけるそれと同義であり、また好ましい範囲も同様である。Ｒ91は一般式（Ｉ）におけるＲと同義であり、また好ましい範囲も同様である。Ｒ92、Ｒ93、Ｒ94、Ｒ95、Ｒ96、Ｒ97、Ｒ98は、それぞれ水素原子、または置換基を表し、置換基としては一般式（Ｉ）におけるＲ1、Ｒ2で表される基の置換基として挙げたものが適用でき、Ｒ92、Ｒ93、Ｒ94、Ｒ95、Ｒ96、Ｒ97、Ｒ98として好ましくは、水素原子、アルキル基、アルケニル基、アルキニル基、アリール基、アルコキシ基、アリールオキシ基、アシル基、ハロゲン原子、シアノ基、ヘテロ環基、シリル基であり、より好ましくは水素原子、アルキル基、アルケニル基、アルキニル基、アリール基、アルコキシ基、アリールオキシ基、ハロゲン原子、シアノ基、芳香族へテロ環基であり、更に好ましくは水素原子、アルキル基、アリール基、芳香族へテロ環基であり、特に好ましくは水素原子である。また、可能な場合には置換基同士が連結して環を形成していても良い。
【００８５】
一般式（Ｘ）中、Ｒ1、Ｒ2はそれぞれ一般式（Ｉ）におけるそれと同義であり、また好ましい範囲も同様である。Ｒ101は一般式（Ｉ）におけるＲと同義であり、また好ましい範囲も同様である。Ｒ102、Ｒ103、Ｒ104、Ｒ105、Ｒ106、Ｒ107は、それぞれ水素原子、または置換基を表し、置換基としては一般式（Ｉ）におけるＲ1、Ｒ2で表される基の置換基として挙げたものが適用でき、Ｒ102、Ｒ103、Ｒ104、Ｒ105、Ｒ106、Ｒ107として好ましくは、水素原子、アルキル基、アルケニル基、アルキニル基、アリール基、アルコキシ基、アリールオキシ基、アシル基、ハロゲン原子、シアノ基、ヘテロ環基、シリル基であり、より好ましくは水素原子、アルキル基、アルケニル基、アルキニル基、アリール基、アルコキシ基、アリールオキシ基、ハロゲン原子、シアノ基、芳香族へテロ環基であり、更に好ましくは水素原子、アルキル基、アリール基、芳香族へテロ環基であり、特に好ましくは水素原子である。また、可能な場合には置換基同士が連結して環を形成していても良い。
【００８６】
一般式（XI）中、Ｒ1、Ｒ2はそれぞれ一般式（Ｉ）におけるそれと同義であり、また好ましい範囲も同様である。Ｒ111は一般式（Ｉ）におけるＲと同義であり、また好ましい範囲も同様である。Ｒ112、Ｒ113、Ｒ114、Ｒ115、Ｒ116、Ｒ117は、それぞれ水素原子、または置換基を表し、置換基としては一般式（Ｉ）におけるＲ1、Ｒ2で表される基の置換基として挙げたものが適用でき、
Ｒ112、Ｒ113、Ｒ114、Ｒ115、Ｒ116、Ｒ117として好ましくは、水素原子、アルキル基、アルケニル基、アルキニル基、アリール基、アルコキシ基、アリールオキシ基、アシル基、ハロゲン原子、シアノ基、ヘテロ環基、シリル基であり、より好ましくは水素原子、アルキル基、アルケニル基、アルキニル基、アリール基、アルコキシ基、アリールオキシ基、ハロゲン原子、シアノ基、芳香族へテロ環基であり、更に好ましくは水素原子、アルキル基、アリール基、芳香族へテロ環基であり、特に好ましくは水素原子である。また、可能な場合には置換基同士が連結して環を形成していても良い。
【００８７】
また、一般式（Ｉ）〜（XI）で表される化合物は低分子であっても良いし、残基がポリマー主鎖に接続された高分子量化合物（好ましくは質量平均分子量１０００〜５００００００、より好ましくは５０００〜２００００００、更に好ましくは１００００〜１００００００）もしくは、本発明の化合物を主鎖に持つ高分子量化合物（好ましくは質量平均分子量１０００〜５００００００、より好ましくは５０００〜２００００００、更に好ましくは１００００〜１００００００）であっても良い。高分子量化合物の場合はホモポリマーであっても良いし、他のポリマーとの共重合体であっても良く、共重合体である場合はランダム共重合体であっても、ブロック共重合体であっても良い。
【００８８】
以下に本発明の一般式（Ｉ）で表される化合物の具体例を示すが、本発明はこれらに限定されるものではない。
【００８９】
【化４５】
0004116225.tif 000031
【００９０】
【化４６】
0004116225.tif 000032
【００９１】
【化４７】
0004116225.tif 000033
【００９２】
【化４８】
0004116225.tif 000034
【００９３】
【化４９】
0004116225.tif 000035
【００９４】
【化５０】
0004116225.tif 000036
【００９５】
【化５１】
0004116225.tif 000037
【００９６】
【化５２】
0004116225.tif 000038
【００９７】
【化５３】
0004116225.tif 000039
【００９８】
【化５４】
0004116225.tif 000040
【００９９】
【化５５】
0004116225.tif 000041
【０１００】
【化５６】
0004116225.tif 000042
【０１０１】
【化５７】
0004116225.tif 000043
【０１０２】
【化５８】
0004116225.tif 000044
【０１０３】
【化５９】
0004116225.tif 000045
【０１０４】
【化６０】
0004116225.tif 000046
【０１０５】
【化６１】
0004116225.tif 000047
【０１０６】
【化６２】
0004116225.tif 000048
【０１０７】
【化６３】
0004116225.tif 000049
【０１０８】
【化６４】
0004116225.tif 000050
【０１０９】
【化６５】
0004116225.tif 000051
【０１１０】
上記化合物はその互変異性体であっても良い。
【０１１１】
次に本発明の一般式（Ｉ）に示される化合物の合成法について具体例を示して説明する。
合成例１．例示化合物２の合成
【０１１２】
【化６６】
0004116225.tif 000052
【０１１３】
１−１．化合物ａの合成
２−クロロ−３−ニトロピリジン５０．８ｇ（０．３２０モル）、炭酸カリウム９０．８ｇ（０．６５７モル）、ヨウ化銅（Ｉ）７．９０ｇ（０．０４１６モル）、トルエン３００ミリリットルを室温にて窒素雰囲気下攪拌しているところに、アニリン４５．７ｇ（０．４９０モル）を加えた。５時間加熱還流した後、反応液を濾過し、濾液を減圧濃縮した。シリカゲルカラムクロマトグラフィー（展開溶媒：クロロホルム）にて精製した後、クロロホルム／ヘキサンにて再結晶することにより化合物ａを４５．７ｇ（０．２１モル）得た。収率６６％。
１−２．化合物ｂの合成
化合物ａ６０．０ｇ（０．２３２モル）をテトラヒドロフラン５００ミリリットルに溶解させ、窒素雰囲気下、室温で攪拌しているところに、ハイドロサルファイトナトリウム２００ｇ（１．１４９モル）／水７００ミリリットルの溶液を滴下した。更にメタノール５０ミリリットルを加えて、1時間攪拌した。次に、酢酸エチル５００ミリリットルを加えて、炭酸水素ナトリウム４０ｇ（０．４７６モル）／水４００ミリリットルの溶液を加えた。更に４−ブロモベンゾイルクロリド６１ｇ（０．２３２モル）／酢酸エチル１７０ミリリットルの溶液を滴下し、室温で５時間攪拌した。酢酸エチルで抽出し、水、飽和食塩水で順次洗浄した後、無水硫酸マグネシウムで乾燥し、溶媒を減圧留去した。シリカゲルカラムクロマトグラフィー（展開溶媒：クロロホルム）で精製した後、クロロホルム／ヘキサンで再結晶することにより化合物ｂを５８．９ｇ（０．１６モル）得た。収率６９％。
【０１１４】
１−３．化合物ｃの合成
化合物ｂ５９．５ｇ（０．１６モル）をキシレン１リットルに溶解させ、ｐ−トルエンスルホン酸一水和物９．５ｇ（０．０５モル）を加え、窒素雰囲気下、５時間加熱還流しながら共沸脱水を行った。反応液を室温まで冷却した後、析出した固体を濾取し、エタノール／クロロホルムで再結晶することにより、化合物ｃを４２．８ｇ（０．１２モル）得た。収率７６％。
【０１１５】
１−４．例示化合物２の合成
ジエチルアミン１．０２ｇ（０．０１４モル）をキシレン５０ミリリットルに溶解させ、ナトリウムメトキシド１．６ｇ（０．０１７モル）、酢酸パラジウム（II）７５ｍｇ（０．３３６ミリモル）、トリ−ｔ−ブチルホスフィン２８０ｍｇ（０．００１４モル）を加えて攪拌した。次に化合物ｃ５．０ｇ（０．０１４モル）を加え、４時間加熱還流した。反応液を室温まで冷却した後、不溶物を濾過により取り除き、濾液を酢酸エチルから抽出した。有機相を水、飽和食塩水で順次洗浄し、無水硫酸マグネシウムで乾燥した後、溶媒を減圧留去した。シリカゲルカラムクロマトグラフィ（展開溶媒：クロロホルム）にて精製した後、クロロホルム／ヘキサンより再結晶し、例示化合物２を１．５ｇ（０．００４４モル）得た。収率３１％。融点：１５２℃
【０１１６】
合成例２．例示化合物３の合成
【０１１７】
【化６７】
0004116225.tif 000053
【０１１８】
ジフェニルアミン２．４ｇ（０．０１４モル）をキシレン５０ミリリットルに溶解させ、ナトリウムメトキシド１．６ｇ（０．０１７モル）、酢酸パラジウム（II）７５ｍｇ（０．３３６ミリモル）、トリ−ｔ−ブチルホスフィン２８０ｍｇ（０．００１４モル）を加えて攪拌した。次に化合物ｃ５．０ｇ（０．０１４モル）を加え、８時間加熱還流した。反応液を室温まで冷却した後、不溶物を濾過により取り除き、濾液を酢酸エチルから抽出した。有機相を水、飽和食塩水で順次洗浄し、無水硫酸マグネシウムで乾燥した後、溶媒を減圧留去した。シリカゲルカラムクロマトグラフィ（展開溶媒：クロロホルム）にて精製した後、クロロホルム／ヘキサンより再結晶し、例示化合物３を２．８ｇ（０．００６４モル）得た。収率４６％。融点：２１５℃
【０１１９】
合成例３．例示化合物４の合成
【０１２０】
【化６８】
0004116225.tif 000054
【０１２１】
２−ナフチルフェニルアミン３．１ｇ（０．０１４モル）をキシレン５０ミリリットルに溶解させ、ナトリウムメトキシド１．６ｇ（０．０１７モル）、酢酸パラジウム（II）７５ｍｇ（０．３３６ミリモル）、トリ−ｔ−ブチルホスフィン２８０ｍｇ（０．００１４モル）を加えて攪拌した。次に化合物ｃ５．０ｇ（０．０１４モル）を加え、６時間加熱還流した。反応液を室温まで冷却した後、不溶物を濾過により取り除き、濾液を酢酸エチルから抽出した。有機相を水、飽和食塩水で順次洗浄し、無水硫酸マグネシウムで乾燥した後、溶媒を減圧留去した。シリカゲルカラムクロマトグラフィ（展開溶媒：クロロホルム）にて精製した後、クロロホルム／ヘキサンより再結晶し、例示化合物４を２．４ｇ（０．００４９モル）得た。収率３５％。融点：２１２℃
【０１２２】
合成例４．例示化合物５の合成
【０１２３】
【化６９】
0004116225.tif 000055
【０１２４】
カルバゾール２．３ｇ（０．０１４モル）をキシレン５０ミリリットルに溶解させ、ナトリウムメトキシド１．６ｇ（０．０１７モル）、酢酸パラジウム（II）７５ｍｇ（０．３３６ミリモル）、トリ−ｔ−ブチルホスフィン２８０ｍｇ（０．００１４モル）を加えて攪拌した。次に化合物ｃ５．０ｇ（０．０１４モル）を加え、８時間加熱還流した。反応液を室温まで冷却した後、不溶物を濾過により取り除き、濾液を酢酸エチルから抽出した。有機相を水、飽和食塩水で順次洗浄し、無水硫酸マグネシウムで乾燥した後、溶媒を減圧留去した。シリカゲルカラムクロマトグラフィ（展開溶媒：クロロホルム）にて精製した後、クロロホルム／ヘキサンより再結晶し、例示化合物５を２．６ｇ（０．００６０モル）得た。収率４３％。融点：１９３℃
【０１２５】
合成例５．例示化合物６の合成
【０１２６】
【化７０】
0004116225.tif 000056
【０１２７】
トリベンゾアゼピン１．４ｇ（０．００５７モル）をキシレン５０ミリリットルに溶解させ、ナトリウムメトキシド０．７ｇ（０．００６９モル）、酢酸パラジウム３１ｍｇ（０．１４ミリモル）、トリ−ｔ−ブチルホスフィン１１５ｍｇ（０．０００５７モル）を加えて攪拌した。次に化合物ｃ２．０ｇ（０．００５７モル）を加え、８時間加熱還流した。反応液を室温まで冷却した後、不溶物を濾過により取り除き、濾液を酢酸エチルから抽出した。有機相を水、飽和食塩水で順次洗浄し、無水硫酸マグネシウムで感想した後、溶媒を減圧留去した。シリカゲルカラムクロマトグラフィ（展開溶媒：クロロホルム）にて精製した後、クロロホルム／ヘキサンより再結晶し、例示化合物６を０．７９ｇ（０．００１５モル）得た。収率２７％。融点：２７５℃
【０１２８】
合成例６．例示化合物８２の合成
【０１２９】
【化７１】
0004116225.tif 000057
【０１３０】
６−１．化合物ｄの合成
化合物ａ１５．４ｇ（０．０７２モル）をテトラヒドロフラン１２５ミリリットルに溶解させ、窒素雰囲気下、室温で攪拌しているところに、ハイドロサルファイトナトリウム６２．３ｇ（０．３５８モル）／水１７５ミリリットルの溶液を滴下した。更にメタノール２５ミリリットルを加えて、１時間攪拌した。次に、酢酸エチル１２５ミリリットルを加えて、炭酸水素ナトリウム１２ｇ（０．１４３モル）／水１００ミリリットルの溶液を加えた。更に３，５−ジブロモベンゾイルクロリド２１．３ｇ（０．０７２モル）／酢酸エチル４５ミリリットルの溶液を滴下し、室温で５時間攪拌した。酢酸エチルで抽出し、水、飽和食塩水で順次洗浄した後、無水硫酸マグネシウムで乾燥し、溶媒を減圧留去した。シリカゲルカラムクロマトグラフィー（展開溶媒：クロロホルム）で精製した後、クロロホルム／ヘキサンで再結晶することにより化合物ｄを９．８ｇ（０．０２２モル）得た。収率３１％。
【０１３１】
６−２．化合物eの合成
化合物ｄ８．５ｇ（０．０１９モル）をキシレン１５０ミリリットルに溶解させ、ｐ−トルエンスルホン酸一水和物１．０８ｇ（０．００５７モル）を加え、窒素雰囲気下、５時間加熱還流しながら共沸脱水を行った。反応液を室温まで冷却した後、析出した固体を濾取し、エタノール／クロロホルムで再結晶することにより、化合物eを５．６ｇ（０．０１３モル）得た。収率７1％。
【０１３２】
６−３．例示化合物８２の合成
ジフェニルアミン１１８ｍｇ（０．７０ミリモル）をキシレン１０ミリリットルに溶解させ、ナトリウムｔ−ブトキシド８１ｍｇ（０．８４ミリモル）、酢酸パラジウム（II）０．０３８ｍｇ（０．１７マイクロモル）、トリ−ｔ−ブチルホスフィン０．１４ｍｇ（０．７マイクロモル）を加えて攪拌した。次に化合物ｃ３００ｍｇ（０．７０ミリモル）を加え、４時間加熱還流した。反応液を室温まで冷却した後、不溶物を濾過により取り除き、濾液を酢酸エチルから抽出した。有機相を水、飽和食塩水で順次洗浄し、無水硫酸マグネシウムで乾燥した後、溶媒を減圧留去した。シリカゲルカラムクロマトグラフィ（展開溶媒：クロロホルム）にて精製した後、クロロホルム／ヘキサンより再結晶し、例示化合物８２を６０ｍｇ（０．０９９ミリモル）得た。収率１４％。
【０１３３】
合成例７．例示化合物９４の合成
【０１３４】
【化７２】
0004116225.tif 000058
【０１３５】
７−１．化合物ｆの合成
化合物ａ２５．２ｇ（０．１１７モル）をテトラヒドロフラン２００ミリリットルに溶解させ、窒素雰囲気下、室温で攪拌しているところに、ハイドロサルファイトナトリウム１０２ｇ（０．５８５モル）／水３００ミリリットルの溶液を滴下した。更にメタノール４５ミリリットルを加えて、１時間攪拌した。次に、酢酸エチル２００ミリリットルを加えて、炭酸水素ナトリウム２０ｇ（０．２３４モル）／水１００ミリリットルの溶液を加えた。更に５−ブロモ−ｍ−フタロイルクロリド６６．０ｇ（０．２３４モル）／酢酸エチル１００ミリリットルの溶液を滴下し、室温で４時間攪拌した。酢酸エチルで抽出し、水、飽和食塩水で順次洗浄した後、無水硫酸マグネシウムで乾燥し、溶媒を減圧留去した。シリカゲルカラムクロマトグラフィー（展開溶媒：クロロホルム）で精製した後、クロロホルム／ヘキサンで再結晶することにより化合物ｆを１４．９ｇ（０．０２６モル）得た。収率２２％。
【０１３６】
７−２．化合物ｇの合成
化合物ｆ１４．９ｇ（０．０２６モル）をキシレン１５０ミリリットルに溶解させ、ｐ−トルエンスルホン酸一水和物０．５ｇ（０．００２６モル）を加え、窒素雰囲気下、６時間加熱還流しながら共沸脱水を行った。反応液を室温まで冷却した後、析出した固体を濾取し、エタノール／クロロホルムで再結晶することにより、化合物ｇを９．２ｇ（０．０１７モル）得た。収率６６％。
【０１３７】
７−３．例示化合物９４の合成
ジフェニルアミン４０５ｍｇ（２．３９ミリモル）をキシレン２０ミリリットルに溶解させ、ナトリウムｔ−ブトキシド２７６ｍｇ（２．８７ミリモル）、酢酸パラジウム（II）０．１３ｍｇ（０．０００５７ミリモル）、トリ−ｔ−ブチルホスフィン０．４８ｍｇ（０．００２４ミリモル）を加えて攪拌した。次に化合物ｇ１０００ｍｇ（１．８４ミリモル）を加え、３時間加熱還流した。反応液を室温まで冷却した後、不溶物を濾過により取り除き、濾液を酢酸エチルから抽出した。有機相を水、飽和食塩水で順次洗浄し、無水硫酸マグネシウムで乾燥した後、溶媒を減圧留去した。シリカゲルカラムクロマトグラフィ（展開溶媒：クロロホルム）にて精製した後、クロロホルム／ヘキサンより再結晶し、例示化合物９４を２３４ｍｇ（０．３７ミリモル）得た。収率２０％。
【０１３８】
次に、本発明の化合物を含有する発光素子に関して説明する。本発明の化合物を含有する発光素子の有機層の形成方法は、特に限定されるものではないが、抵抗加熱蒸着、電子ビーム、スパッタリング、分子積層法、コーティング法、インクジェット法、印刷法などの方法が用いられ、特性面、製造面を考えると抵抗加熱蒸着、コーティング法が好ましい。
【０１３９】
本発明の化合物を発光素子用材料として用いた場合、ホール注入・輸送層、電子注入・輸送層、発光層のいずれに用いても良いが、発光層に用いることが好ましい。
【０１４０】
本発明の発光素子は、陽極、陰極の一対の電極間に発光層、もしくは発光層を含む複数の有機化合物薄膜を形成した素子であり、発光層のほか正孔注入層、正孔輸送層、電子注入層、電子輸送層、保護層などを有してもよく、またこれらの各層はそれぞれ他の機能を備えたものであっても良い。各層の形成にはそれぞれ種々の材料を用いることができる。
【０１４１】
陽極は正孔注入層、正孔輸送層、発光層などに正孔を供給するものであり、金属、合金、金属酸化物、電気伝導性化合物、またはこれらの混合物などを用いることができ、好ましくは仕事関数が４ｅＶ以上の材料である。具体例としては酸化スズ、酸化亜鉛、酸化インジウム、酸化インジウムスズ（ＩＴＯ）などの導電性金属酸化物、あるいは金、銀、クロム、ニッケル等の金属、さらにこれらの金属と導電性金属酸化物との混合物、または積層物、ヨウ化銅、硫化銅などの無機導電性物質、ポリアニリン、ポリチオフェン、ポリピロールなどの有機導電性材料、およびこれらとＩＴＯとの積層物などが挙げられ、好ましくは、導電性金属酸化物であり、特に、生産性、高導電性、透明性などの観点からＩＴＯが好ましい。陽極の膜厚は材料により適宜選択可能であるが、通常１０ｎｍ〜５μｍの範囲のものが好ましく、より好ましくは５０ｎｍ〜１μｍであり、更に好ましくは１００ｎｍ〜５００ｎｍである。
【０１４２】
陽極は通常、ソーダライムガラス、無アルカリガラス、透明樹脂基板などの上に層形成したものが用いられる。ガラスを用いる場合、その材質については、ガラスからの溶出イオンを少なくするため、無アルカリガラスを用いることが好ましい。また、ソーダライムガラスを用いる場合、シリカなどのバリアコートを施したものを使用することが好ましい。基板の厚みは機械的強度を保つのに充分な厚みであれば特に制限はないが、ガラスを用いる場合には、通常０．２ｍｍ以上、好ましくは０．７ｍｍ以上のものを用いる。
陽極の作製には材料によって種々の方法が用いられるが、例えばＩＴＯの場合、電子ビーム法、スパッタリング法、抵抗加熱蒸着法、化学反応法（ゾル−ゲル法など）、ＩＴＯの分散物の塗布などの方法で膜形成される。
陽極は洗浄その他の処理により、素子の駆動電圧を下げたり、発光効率を高めることも可能である。例えばＩＴＯの場合、ＵＶ−オゾン処理、プラズマ処理などが効果的である。
【０１４３】
陰極は電子注入層、電子輸送層、発光層などに電子を供給するものであり、電子注入層、電子輸送層、発光層などの陰極と隣接する層との密着性やイオン化ポテンシャル、安定性などを考慮して選ばれる。陰極の材料としては金属、合金、金属酸化物、電気伝導性化合物、またはこれらの混合物を用いることができ、具体例としてはアルカリ金属（例えばＬｉ、Ｎａ、Ｋ、Ｃｓなど）またはそのフッ化物、酸化物、アルカリ土類金属（例えばＭｇ、Ｃａなど）またはそのフッ化物、酸化物、金、銀、鉛、アルミニウム、ナトリウム−カリウム合金、またはそれらの混合金属、リチウム−アルミニウム合金、またはそれらの混合金属、マグネシウム−銀合金、またはそれらの混合金属、インジウム、イッテルビウムなどの希土類金属が挙げられ、好ましくは仕事関数が４ｅＶ以下の材料であり、より好ましくはアルミニウム、リチウム−アルミニウム合金、またはそれらの混合金属、マグネシウム−銀合金、またはそれらの混合金属などである。陰極の膜厚は材料により適宜選択可能であるが、通常１０ｎｍ〜５μｍの範囲のものが好ましく、より好ましくは５０ｎｍ〜１μｍであり、更に好ましくは１００ｎｍ〜１μｍである。
陰極の作製には電子ビーム法、スパッタリング法、抵抗加熱蒸着法、コーティング法などの方法が用いられ、金属を単体で蒸着することも、二成分以上を同時に蒸着することもできる。さらに、複数の金属を同時に蒸着して合金電極を形成することも可能であり、またあらかじめ調整した合金を蒸着させても良い。
陽極および陰極のシート抵抗は低い方が好ましく、数百Ω／□以下が好ましい。
【０１４４】
発光層の材料は、電界印加時に陽極または正孔注入層、正孔輸送層から正孔を注入することができると共に陰極または電子注入層、電子輸送層から電子を注入することができる機能や、注入された電荷を移動させる機能、正孔と電子の再結合の場を提供して発光させる機能を有する層を形成することができるものであればなんでも良い。発光層に用いる化合物としては本発明の化合物の他、例えばベンゾオキサゾール誘導体、ベンゾイミダゾール誘導体、ベンゾチアゾール誘導体、スチリルベンゼン誘導体、ポリフェニル誘導体、ジフェニルブタジエン誘導体、テトラフェニルブタジエン誘導体、ナフタルイミド誘導体、クマリン誘導体、ペリレン誘導体、ペリノン誘導体、オキサジアゾール誘導体、アルダジン誘導体、ピラリジン誘導体、シクロペンタジエン誘導体、ビススチリルアントラセン誘導体、キナクリドン誘導体、ピロロピリジン誘導体、チアジアゾロピリジン誘導体、スチリルアミン誘導体、芳香族ジメチリディン化合物、８−キノリノール誘導体の金属錯体、オルトメタル化錯体や希土類錯体に代表される各種金属錯体など、ポリチオフェン、ポリフェニレン、ポリフェニレンビニレンなどのポリマー化合物などが挙げられる。発光層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。
【０１４５】
発光層の形成方法は特に限定されるものではないが、抵抗加熱蒸着、電子ビーム、スパッタリング、分子積層法、コーティング法（スピンコート法、キャスト法、ディップ法など）、ＬＢ法、インクジェット法、印刷法などの方法が用いられ、好ましくは抵抗加熱蒸着法、コーティング法である。
【０１４６】
正孔注入層、正孔輸送層の材料は、陽極から正孔を注入する機能、正孔を輸送する機能、陰極から注入された電子を障壁する機能のいずれかを有しているものであれば良い。その具体例としては、本発明の化合物の他、例えばカルバゾール誘導体、イミダゾール誘導体、トリアゾール誘導体、オキサゾール誘導体、オキサジアゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン誘導体、芳香族ジメチリディン化合物、ポルフィリン系化合物、ポリシラン系化合物、ポリ（Ｎ−ビニルカルバゾール）誘導体、アニリン系共重合体、チオフェンオリゴマー、ポリチオフェンなどの導電性高分子オリゴマーなどが挙げられる。正孔注入層、正孔輸送層の膜厚は材質により特に限定されるものではないが、通常１ｎｍ〜５μｍの範囲のものが好ましく、より好ましくは５ｎｍ〜１μｍであり、更に好ましくは１０ｎｍ〜５００ｎｍである。正孔注入層、正孔輸送層は上述した材料の１種または２種以上からなる単層構造であっても良いし、同一組成または異種組成の複数層からなる多層構造であっても良い。
正孔注入層、正孔輸送層の形成方法としては、真空蒸着法やＬＢ法、インクジェット法、印刷法、前記正孔注入材料、正孔輸送材料を溶媒に溶解、または分散させてコーティングする方法（スピンコート法、キャスト法、ディップコート法など）が用いられる。コーティング法の場合、樹脂成分と共に溶解または分散することができ、樹脂成分としては例えば、ポリ塩化ビニル、ポリカーボネート、ポリスチレン、ポリメチルメタクリレート、ポリエステル、ポリスルホン、ポリフェニレンオキシド、ポリブタジエン、ポリ（Ｎ−ビニルカルバゾール）、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコン樹脂などが挙げられる。
【０１４７】
電子注入層、電子輸送層の材料は、陰極から電子を注入する機能、電子を輸送する機能、陽極から注入され得た正孔を障壁する機能のいずれかを有しているものであれば良い。その具体例としては、本発明の化合物の他、例えばトリアゾール誘導体、トリアゾール誘導体、オキサゾール誘導体、オキサジアゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレンなどの芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体などが挙げられる。電子注入層、電子輸送層の膜厚は特に限定されるものではないが、通常１ｎｍ〜５μｍの範囲のものが好ましく、より好ましくは５ｎｍ〜１μｍであり、更に好ましくは１０ｎｍ〜５００ｎｍである。電子注入層、電子輸送層は上述した材料の１種または２種以上からなる単層構造であっても良いし、同一組成または異種組成の複数層からなる多層構造であっても良い。
電子注入層、電子輸送層の形成方法としては、真空蒸着法やＬＢ法、インクジェット法、印刷法、前記電子注入材料、電子輸送材料を溶媒に溶解、または分散させてコーティングする方法（スピンコート法、キャスト法、ディップコート法など）が用いられる。コーティング法の場合、樹脂成分と共に溶解または分散することができ、樹脂成分としては例えば、正孔注入・輸送層の場合に例示したものが適用できる。
【０１４８】
保護層の材料としては水分や酸素などの素子劣化を促進するものが素子内に入る事を抑止する機能を有しているものであれば良い。その具体例としては、Ｉｎ、Ｓｎ、Ｐｂ、Ａｕ、Ｃｕ、Ａｇ、Ａｌ、Ｔｉ、Ｎｉなどの金属、ＭｇＯ、ＳｉＯ、ＳｉＯ2、Ａｌ2Ｏ3、ＧｅＯ、ＮｉＯ、ＣａＯ、ＢａＯ、Ｆｅ2Ｏ3、Ｙ2Ｏ3、ＴｉＯ2などの金属酸化物、ＭｇＦ2、ＬｉＦ、ＡｌＦ3、ＣａＦ2などの金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンの共重合体、テトラフルオロエチレンと少なくとも１種のコモノマーを含むモノマー混合物を共重合させて得られる共重合体、共重合主鎖に環状構造を有する含フッ素共重合体、吸水率１％以上の吸水性物質、吸水率０．１％以下の防湿性物質などが挙げられる。
保護層の形成方法についても特に限定はなく、例えば真空蒸着法、スパッタリング法、反応性スパッタリング法、ＭＢＥ（分子線エピタキシー）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、インクジェット法を適用できる。
【０１４９】
【実施例】
以下に実施例を挙げて本発明を具体的に説明するが、本発明はこれにより限定されるものではない。
比較例１．
２５ｍｍ×２５ｍｍ×０．７ｍｍのガラス基板上にＩＴＯを１５０ｎｍの厚さで製膜したもの（東京三容真空（株）製）を透明支持基板とした。この透明支持基板をエッチング、洗浄後、ＮＰＤ（Ｎ，Ｎ'−ビス（１−ナフチル）−Ｎ，Ｎ'−ジフェニルベンジジン）約４０ｎｍ、青色発光材料Ｂ1約２０ｎｍおよび電子輸送材料Ａｌｑ（トリス（８−ヒドロキシキノリナト）アルミニウム錯体）約４０ｎｍを順に１０-3〜１０-4Ｐａの真空中で、約０．４ｎｍ／秒の蒸着速度で基板温度室温の条件下蒸着した。次いで有機薄膜上にパターニングしたマスク（発光面積が５ｍｍ×５ｍｍとなるマスク）を設置し、蒸着装置内でマグネシウム：銀＝１０：１を２５０ｎｍ共蒸着した後、銀３００ｎｍを蒸着し、素子を作成した。東陽テクニカ製ソースメジャーユニット２４００を用いて、直流定電圧をEL素子に印加し、発光させ、その輝度をトプコン社の輝度計ＢＭ−８、発光波長とＣＩＥ色度座標を浜松ホトニクス社製スペクトルアナライザーＰＭＡ−１１を用いて測定した。その結果、ＣＩＥ色度座標が（０．１９，０．３０）の青緑色発光が得られ、１３Ｖで２４００ｃｄ／ｍ2の輝度が得られた。
【０１５０】
【化７３】
0004116225.tif 000059
【０１５１】
比較例２．
比較例１と同様に、ＩＴＯ基板上にＮＰＤ約４０ｎｍ、青色発光材料Ｂ１約２０ｎｍおよび電子輸送材料ＥＴＭ２を約４０ｎｍを蒸着し、陰極を蒸着して素子を作製した。比較例1と同様に素子評価を行った結果、発光波長が４３２ｎｍ、ＣＩＥ色度座標が（０．１９，０．３１）の青色発光が得られ、１４Ｖで１９５０ｃｄ／ｍ2の輝度が得られた。
【０１５２】
実施例１．
比較例１と同様に、ＩＴＯ基板上にＮＰＤ約４０ｎｍ、例示化合物３約２０ｎｍおよび電子輸送材料ＥＴＭ１を約４０ｎｍを蒸着し、陰極を蒸着して素子を作製した。比較例1と同様に素子評価を行った結果、発光波長が４３２ｎｍ、ＣＩＥ色度座標が（０．１６，０．１２）の青色発光が得られ、１２Ｖで２６４０ｃｄ／ｍ2の輝度が得られた。
【０１５３】
実施例２．
比較例１と同様に、ＩＴＯ基板上にＮＰＤ約４０ｎｍ、例示化合物４約２０ｎｍおよび電子輸送材料ＥＴＭ１を約４０ｎｍを蒸着し、陰極を蒸着して素子を作製した。比較例1と同様に素子評価を行った結果、発光波長が４４３ｎｍ、ＣＩＥ色度座標が（０．１５，０．１１）の青色発光が得られ、１２Ｖで２８００ｃｄ／ｍ2の輝度が得られた。
【０１５４】
実施例３．
比較例１と同様に、ＩＴＯ基板上にＮＰＤ約４０ｎｍ、例示化合物５約２０ｎｍおよび電子輸送材料ＥＴＭ１を約４０ｎｍを蒸着し、陰極を蒸着して素子を作製した。比較例１と同様に素子評価を行った結果、発光波長が４３５ｎｍ、ＣＩＥ色度座標が（０．１６，０．１１）の青色発光が得られ、１４Ｖで３８３２ｃｄ／ｍ2の輝度が得られた。
【０１５５】
実施例４．
比較例１と同様に、ＩＴＯ基板上にＮＰＤ約４０ｎｍ、例示化合物６約２０ｎｍおよび電子輸送材料ＥＴＭ１を約４０ｎｍを蒸着し、陰極を蒸着して素子を作製した。比較例1と同様に素子評価を行った結果、発光波長が４１１ｎｍ、ＣＩＥ色度座標が（０．１７，０．１３）の青色発光が得られ、１４Ｖで３２３０ｃｄ／ｍ2の輝度が得られた。
【０１５６】
実施例５．
実施例１〜実施例４で作製した素子について、駆動電圧８Ｖと１５Ｖでの輝度、色度を測定したところ、表１に示した結果が得られた。
【０１５７】
【表１】
0004116225.tif 000060
【０１５８】
表１の結果から明らかなように、本発明の化合物を含有する素子では、駆動電圧の上昇に伴う青色純度の悪化が殆ど見られず、広い駆動電圧範囲で色純度の高い青色発光が可能であることがわかった。
【０１５９】
実施例６．
比較例１と同様に、ＩＴＯ基板上にＮＰＤ約４０ｎｍ、例示化合物６約２０ｎｍおよび電子輸送材料ＥＴＭ２を約４０ｎｍを蒸着し、陰極を蒸着して素子を作製した。比較例１と同様に素子評価を行った結果、発光波長が４１１ｎｍ、ＣＩＥ色度座標が（０．１７，０．１３）の青色発光が得られ、１２Ｖで２３２０ｃｄ／ｍ2の輝度が得られた。
【０１６０】
実施例７．
比較例２と実施例６で作製した素子について、アルゴンガスで置換したグローブボックス内に入れ、ガラス製の封止容器で紫外線硬化型接着剤（長瀬チバ製、XNR５４９３）を用いて封止した。該素子を外温８５℃の恒温層に２０日間保管し、保管前後の駆動電圧（輝度２００ｃｄ／ｍ2時）を測定したところ、表２に示した結果が得られた。
【０１６１】
【表２】
0004116225.tif 000061
【０１６２】
表２の結果から明らかなように、本発明の化合物を含有する素子では、素子の高温保存耐久性に著しい改善が見られ、長期にわたる安定な駆動が可能であることが分かった。
【０１６３】
これらの結果より、本発明の化合物を発光材料として用いた素子では、非ドープ型の素子でも高輝度な青色発光が得られることがわかった。特に、色純度に非常に優れた発光素子が得られることがわかった。また、従来の素子では駆動電圧を高くすると青色純度が低下するのに対し、本発明の化合物を用いた素子では広い駆動電圧範囲で色純度の高い青色発光が可能であることがわかった。また、本発明の化合物を用いた素子は、高温での保存耐久性においても著しい改善が見られた。
【０１６４】
実施例８．
比較例１と同様に洗浄処理したＩＴＯ基板上に、ポリ（Ｎ−ビニルカルバゾール）を４０ｍｇ、ＰＢＤ（２−（４−ビフェニリル）−５−（４−ｔｅｒｔ−ブチルフェニル）−１，３，４−オキサジアゾール）を１２ｍｇ、例示化合物２を０．５ｍｇ、１，２−ジクロロエタン３ｍｌに溶解させてスピンコートにより塗布した。生成した有機薄膜の膜厚は約１２０ｎｍであった。有機薄膜上にパターニングしたマスク（発光面積が５ｍｍ×５ｍｍとなるマスク）を設置し、蒸着装置内でマグネシウム：銀＝１０：１を２５０ｎｍ共蒸着した後、銀３００ｎｍを蒸着して発光素子を作製した。比較例１と同様に素子評価を行った結果、発光波長が４５０ｎｍ、ＣＩＥ色度座標が（０．１６，０．１２）の青色発光が得られ、１５Ｖで１４８０ｃｄ／ｍ2の輝度が得られた。
【０１６５】
この結果、本発明の化合物を用いた素子では、通常発光輝度の低い塗布型素子でも高輝度発光が可能であり、非常に色純度の高い青色発光素子が得られることがわかった。
【０１６６】
【発明の効果】
本発明により、従来に比較して色純度が特に優れ、保存耐久性にも優れた、高輝度な発光を示す非ドープ型青色発光素子を得ることができた。